(57)【要約】【課題】煩雑な操作を必要とせず、溶融紡糸法によって金属もしくは半導体細線を長尺で連続的に製造する技術を提供する。【解決手段】金属を陽極酸化することにより形成される、細孔を有する多孔性材料を口金とし、加熱により溶融した金属もしくは半導体を加圧することで前記口金の細孔から吐出し、吐出後に凝固させることにより、金属もしくは半導体の細線を形成することを特徴とする、金属もしくは半導体細線の製造方法、およびその方法により製造された金属もしくは半導体細線。【選択図】図２
2014100722.tif 000002
【特許請求の範囲】
【請求項１】
金属を陽極酸化することにより形成される、細孔を有する多孔性材料を口金とし、加熱により溶融した金属もしくは半導体を加圧することで前記口金の細孔から吐出し、吐出後に凝固させることにより、金属もしくは半導体の細線を形成することを特徴とする、金属もしくは半導体細線の製造方法。
【請求項２】
前記多孔性材料を、Ａｌ、Ｔｉ、Ｔａ、Ｚｎ、Ｉｎ、もしくはＭｇ、またはそれらの合金からなる金属基材を陽極酸化処理することで形成する、請求項１に記載の金属もしくは半導体細線の製造方法。
【請求項３】
前記多孔性材料として、定電圧で長時間陽極酸化を施した後、一旦酸化皮膜を溶解除去し、再び同一条件下で陽極酸化を施すことで作製された陽極酸化ポーラスアルミナを用いることを特徴とする、請求項２に記載の金属もしくは半導体細線の製造方法。
【請求項４】
前記口金として、陽極酸化処理によって形成された多孔性材料に選択的なエッチング処理を施すことで形成されたポーラスメンブレンを用いる、請求項１〜３のいずれかに記載の金属もしくは半導体細線の製造方法。
【請求項５】
前記細孔の開口直径が０．１μｍ〜１００μｍの範囲にある、請求項１〜４のいずれかに記載の金属もしくは半導体細線の製造方法。
【請求項６】
前記細孔の密度が１×１０２個／ｃｍ２〜１×１０１４個／ｃｍ２の範囲にある、請求項１〜５のいずれかに記載の金属もしくは半導体細線の製造方法。
【請求項７】
前記金属もしくは半導体細線のアスペクト比が１以上である、請求項１〜６のいずれかに記載の金属もしくは半導体細線の製造方法。
【請求項８】
前記金属もしくは半導体細線のアスペクト比が１０以上である、請求項７に記載の金属もしくは半導体細線の製造方法。
【請求項９】
前記金属もしくは半導体細線のアスペクト比が１００以上である、請求項８に記載の金属もしくは半導体細線の製造方法。
【請求項１０】
前記金属もしくは半導体細線のアスペクト比が１，０００以上である、請求項９に記載の金属もしくは半導体細線の製造方法。
【請求項１１】
前記金属もしくは半導体細線のアスペクト比が１０，０００以上である、請求項１０に記載の金属もしくは半導体細線の製造方法。
【請求項１２】
前記金属もしくは半導体細線のアスペクト比が１００，０００以上である、請求項１１に記載の金属もしくは半導体細線の製造方法。
【請求項１３】
前記金属が少なくともＳｎ、Ａｌ、Ｚｎ、Ｂｉ、Ｔｅ、Ｐｂ、Ｉｎ、Ａｕ、Ａｇ、Ｃｄ、もしくはＬｉ、Ｎａのいずれか、またはそれらの合金からなる、請求項１〜１２のいずれかに記載の金属もしくは半導体細線の製造方法。
【請求項１４】
前記半導体が少なくともＳｉ、Ｇｅのいずれか、またはそれらの合金からなる、請求項１〜１２のいずれかに記載の金属もしくは半導体細線の製造方法。
【請求項１５】
前記加熱の温度を前記金属もしくは半導体の融点の１１０％以上の温度とする、請求項１〜１４のいずれかに記載の金属もしくは半導体細線の製造方法。
【請求項１６】
前記口金の台座の開口直径が０．１ｍｍ〜５ｍｍの範囲にある、請求項１〜１５のいずれかに記載の金属もしくは半導体細線の製造方法。
【請求項１７】
前記加熱により溶融した金属もしくは半導体を収容するチャンバーを構成する素材として、ステンレス、窒化ケイ素、炭化ケイ素、ジルコニアやアルミナなどの耐熱性材料を用いる、請求項１〜１６のいずれかに記載の金属もしくは半導体細線の製造方法。
【請求項１８】
溶融状態となった前記金属もしくは半導体素材を、０．５気圧〜３００気圧の圧力にて前記口金の細孔から吐出する、請求項１〜１７のいずれかに記載の金属もしくは半導体細線の製造方法。
【請求項１９】
請求項１〜１８のいずれかに記載の方法により製造された金属もしくは半導体細線。
【発明の詳細な説明】
【技術分野】
【０００１】
本発明は、溶融紡糸法による金属もしくは半導体細線の製造方法および、その方法により作製された金属もしくは半導体細線に関する。
【背景技術】
【０００２】
微細な直径を有する金属、半導体細線は、電極材料、触媒、防音材、センサ、電子・光学デバイス等への適用が期待されている。微細な直径を有する金属もしくは半導体細線の製造方法としては、一般に、素材を延伸する線引き法が一般に用いられている。このほか、めっき法、ＣＶＤ(Chemical vapor deposition)法、レーザーアブレーション法などが用いられている。
【０００３】
めっき法では、ポーラス構造体を鋳型として細孔中に金属、半導体を電析によって充填し、その後、適切な方法でポーラス構造体を除去することで、細線が得られる。またＣＶＤ法では、シリコン基板等の表面の金ナノ微粒子等を核として金属もしくは半導体細線、および半導体細線が得られる。レーザーアブレーション法では、レーザーをバルク材等に集光照射することで、金属および半導体細線が得られる。
【０００４】
このほか、機械的な手法に基づく金属ナノ細線の製造手法も挙げられる（例えば、特許文献１）。この方法では、直行する細孔を有する多孔質体を口金とし、軟化点温度以上融点以下に加熱した金属を連続的に押し出すことで金属細線が得られる。このほか、溶融金属を微細なノズルから吐出し、冷却・凝固させることにより金属細線を得る手法に溶融紡糸法も知られている（例えば、特許文献２、３）。
【０００５】
上記の金属もしくは半導体細線の形成手法において、形成可能な金属材料の種類、形成可能な形状は、それぞれの製造方法に応じて限定される。延伸による製造法では、得られる細線の直径は、通常２０μｍ程度であり、これよりも直径の小さな細線の作製は困難とされる。様々な細孔を有する素材を鋳型とし、これらの細孔に金属、半導体を充填し、その後鋳型を溶解除去することにより細線を得る手法においては、得られる細線の長さは、鋳型の細孔の深さに限定されるほか、鋳型は使い捨てであり、細線の作製効率が悪い。更には、鋳型を選択的に溶解除去可能なエッチャントが必要であり、細線を形成可能な素材が限定される。
【０００６】
ＣＶＤ、レーザーアブレーショ等のドライプロセスにもとづく手法では、鋳型構造を必要としないが、得られる細線の直径、長さ等の形状を制御することは困難であり、長尺の細線を得ることは一般に困難である。
【０００７】
また、特許文献１の手法は、テンプレート材の溶解を必要としないことから、様々な金属を用いた細線形成に適用可能であるが、この手法は、細線形成プロセスが軟化点温度以上融点以下に加熱した金属の機械的な変形に基づいていることから、細線を高スループットで形成することは困難であり、長尺の細線を形成することは困難である。
【０００８】
従来のノズルを用いた溶融紡糸法に基づけば、金属もしくは半導体細線を高スループットで形成することが可能であるが、形成可能な細線直径は、５０μｍ以上に限定される。これは、主として溶融紡糸に用いられるノズル素材に要求される加工精度と耐熱特性、更には機械強度の限界によるものであった。すなわち、溶融紡糸法には、直行する微細な細孔を有するノズルを耐熱性、機械強度を有し、なおかつ溶融金属に対し溶解しない素材で作製する必要がある。代表的なノズル素材としては、窒化ケイ素が用いられているが、微細な直行細孔の加工精度は、５０μｍ以上に限定されていた。また、溶融金属の表面に溶融ガラスをコートしノズルから吐出し、冷却・凝固させ、最後にガラス部分を溶解除去することで、より微細な金属細線を得る手法も報告されている（例えば、非特許文献１）。しかしながら、この手法は装置が複雑であるとともに、プロセスが煩雑であり、適用可能な金属も限定される。
【０００９】
なお、本発明に関連して、金属を適当な溶解性を有する電解液を用い陽極酸化することにより、微細な細孔を有する多孔性の酸化物が得られることが知られている（例えば、非特許文献２）。
【先行技術文献】
【特許文献】
【００１０】
【特許文献１】特開２０１２−５２１８８号公報
【特許文献２】特開昭５９−８２４１１号公報
【特許文献３】ＷＯ２００３／００８６９０号公報
【非特許文献】
【００１１】
【非特許文献１】後藤，「金属」，Vol．５０，p．４９（１９８０）
【非特許文献２】益田他，「機能材料」，Vol．２７，p．６（２００７）
【発明の開示】
【発明が解決しようとする課題】
【００１２】
本発明の課題は、上記のような現状に鑑み、従来、製造が困難であった微細な直径を有する比較的長い金属もしくは半導体細線を、煩雑な工程を経ることなく高スループットで製造する技術を提供することにある。
【課題を解決するための手段】
【００１３】
上記課題を解決するために、本発明に係る金属もしくは半導体細線の製造方法は、金属の溶融紡糸に適用可能な、微細な細孔を有し、尚且つ十分な耐熱性、機械強度を有する素材をノズルに用いることを特徴とする方法からなる。このような要求を満たす素材を鋭意探索した結果、金属を陽極酸化することにより形成される多孔性酸化物がこのような要求を満たすという結論に至った。前述の如く、金属を適当な溶解性を有する電解液を用い陽極酸化することにより微細な細孔を有する多孔性の酸化物を得ることができることは知られている（例えば、前述の非特許文献２）。これらの多孔性素材は、細孔が形成される機構に由来して独立した直行細孔を有し、金属酸化物からなることから十分な耐熱性を有するほか、高い機械強度を有する。
【００１４】
すなわち、本発明に係る金属もしくは半導体細線の製造方法は、金属を陽極酸化することにより形成される、細孔を有する多孔性材料を口金とし、加熱により溶融した金属もしくは半導体を加圧することで前記口金の細孔から吐出し、吐出後に凝固させることにより、金属もしくは半導体の細線を形成することを特徴とする方法からなる。
【００１５】
この本発明に係る金属もしくは半導体細線の製造方法では、微細な細孔を有する多孔性材料を口金として用い、金属もしくは半導体を少なくとも融点以上の温度に加熱して溶融状態とし、溶融した金属もしくは半導体を加圧することにより口金の細孔から連続的に吐出し（つまり、特許文献１のように機械的な変形に基づくことなく、溶融状態にて連続的に吐出し）、吐出後に凝固させることにより、連続的に延びる金属もしくは半導体の細線を形成するのである。したがって、微細な直径を有する比較的長い金属もしくは半導体細線を、煩雑な工程を経ることなく高スループットで製造することが可能になる。
【００１６】
上記多孔性材料としては、例えば、Ａｌ、Ｔｉ、Ｔａ、Ｚｎ、Ｉｎ、もしくはＭｇ、またはそれらの合金からなる金属基材を陽極酸化処理することで形成することができる。このような陽極酸化による形成されるポーラス素材の代表的なものとして、特に、陽極酸化ポーラスアルミナが挙げられる。陽極酸化ポーラスアルミナは、アルミニウムを酸性電解液中で陽極酸化することにより得られる直行・独立細孔を有する多孔性の素材であるが、作製条件により細孔直径、細孔間隔、細孔深さを制御できるという特徴をもつ。
【００１７】
すなわち、細孔径は、５〜８００ｎｍ、細孔間隔は、２０ｎｍ〜１，０００ｎｍ周期、細孔深さは、１〜５，０００μｍの範囲のものが得られる。また、アルミナ素材からなることから、２０００℃を超える耐熱性と十分な機械強度を有している。このほか、陽極酸化ポーラスアルミナに適当な手法によりマスキングを施した後、エッチングを施すことで、細孔径０．５〜５０μｍ、細孔間隔１μｍ〜５００μｍのポーラス素材を得ることもできる。
【００１８】
本発明では、とくに、上記多孔性材料として、後述するような２段階陽極酸化プロセスにより形成された直行細孔を有する陽極酸化ポーラスアルミナを用いることが好ましい。また、上記口金として、陽極酸化処理によって形成された多孔性材料に選択的なエッチング処理を施すことで形成されたポーラスメンブレンを用いることもできる。
【００１９】
また、本発明に係る金属もしくは半導体細線の製造方法では、開口直径が０．１μｍから１００μｍの細孔の配列を有しており、配列密度が１×１０２個／ｃｍ２〜１×１０１４個／ｃｍ２の範囲にある多孔性金属酸化物を口金として用い、加熱により溶解させた金属もしくは半導体素材を上記口金が有する微細開口から吐出することで金属もしくは半導体細線を形成することができる。例えば、ナノメートルからミクロンスケールの直径を有する細孔が配列した陽極酸化ポーラスアルミナからなるスルーホールメンブレンに対し、任意の金属もしくは半導体素材を供給し、金属もしくは半導体素材を加熱したのちに加圧することで、細孔中で金属を細線状に成形し、メンブレンの微細開口から吐出して凝固させることで、煩雑な工程を経ることなく簡便に、所望の金属や半導体からなる細線を連続的に製造することが可能となる。
【００２０】
口金が有する細孔の開口直径の上限値は、好ましくは５０μｍ、より好ましくは２０μｍ、さらに好ましくは５μｍ、とくに好ましくは１μｍである。このような微細な開口直径の細孔の配列を有する口金を用いることにより、目標とする微細な金属もしくは半導体細線の製造が可能となる。
【００２１】
溶融紡糸時には、細線素材である金属や半導体の融点以上の温度条件下において前記開口から金属や半導体を吐出する。このとき、溶融紡糸装置の口金付近の温度も細線素材の金属の融点以上の温度になるように、装置を十分に加熱することが好ましい。
【００２２】
なお、溶融紡糸を空気中にて行うと、金属表面の酸化反応が進行するため、溶融紡糸はアルゴンガスなどの不活性ガス雰囲気下、もしくは減圧環境下で行われることが好ましい。
【００２３】
溶融紡糸時における溶融金属や溶融半導体への圧力の印加は、流体を使用して行う。流体には、空気、窒素、アルゴンなどの気体を用いることができる。
【００２４】
溶融紡糸時における溶融金属や溶融半導体への印加圧力は、０．５気圧〜３００気圧が好ましい。適切な圧力に調節することで、微細な金属もしくは半導体細線の製造が可能となる。
【００２５】
金属もしくは半導体細線のアスペクト比（＝長さ÷直径）は、１以上であることが好ましく、より好ましくは１０以上、さらに好ましくは１００以上、よりさらに好ましくは１，０００以上であり、より一層好ましくは１０，０００以上であり、もっとも好ましくは、１００，０００以上である。
【００２６】
また、口金が機械的強度を必要とする場合には、口金の金属や半導体が吐出される面に所定の孔を有する台座を用いることが有効である。口金台座の開口直径の制御が重要であり、開口直径が５ｍｍ以下であることが好ましく、より好ましくは３ｍｍ以下、さらに好ましくは２ｍｍ以下である。開口直径の下限値としては０．１ｍｍ程度である。
【００２７】
口金台座の素材は、耐熱性の高いステンレスなどの金属、高純度アルミナもしくはジルコニアなどのセラミックス、もしくはそれに類似するものであることが好ましい。
【００２８】
これらの製造法にもとづいて、種々の金属の溶融紡糸を実施することが可能となるが、金属素材がＳｎ、Ａｌ、Ｚｎ、Ｂｉ、Ｔｅ、Ｐｂ、Ｉｎ、Ａｕ、Ａｇ、Ｃｄ、もしくはＬｉ、Ｎａのいずれか、またはそれらの合金からなる比較的低融点を有するものであることが好ましいが、これらに限定されるものではない。また、金属以外にも、Ｓｉ、Ｇｅ等の半導体素材、熱溶解性を有する高分子材料に適用することも可能である。 
【００２９】
そして、上記のような金属もしくは半導体を加熱して溶融させる際には、加熱の温度を上記金属もしくは半導体の融点の１１０％以上の温度とすることが好ましい。
【００３０】
本発明に係る金属もしくは半導体細線の製造方法においては、前記微細細孔配列を有する口金は、金属基材に陽極酸化処理により形成された多孔性材料、あるいは、それに選択的なウエットエッチング処理を施すことによって形成されていることが好ましい。例えば、ナノメートルからミクロンスケールの直径を有する細孔が配列した陽極酸化ポーラスアルミナからなるスルーホールメンブレンに対し、任意の金属もしくは半導体素材を供給し、金属もしくは半導体素材を加熱・溶融したのちに加圧することで、細孔中で金属を細線状に成形し、メンブレンの微細開口から吐出し、凝固させることで細線とすることができる。このようにして、煩雑な工程を経ることなく簡便に、所望の金属からなる細線を高精度かつ高スループットで製造することが可能となる。
【００３１】
また、上記口金は、前述したようにＡｌ、Ｔｉ、Ｔａ、Ｚｎ、Ｉｎ、もしくはＭｇ、またはそれらの合金からなる金属基材を陽極酸化処理することによって形成可能である。すなわち、上記口金は、上記のようなバルブ金属からなる金属基材を用いて、陽極酸化処理されたポーラスアルミナメンブレンや、陽極酸化処理されたポーラスチタニアメンブレンなど、およびそれらメンブレンのレプリカとして形成することができる。
【００３２】
とくに、前記微細細孔配列を有する口金として、陽極酸化処理によって形成されたポーラスアルミナメンブレンを用いることが好ましい。ポーラスアルミナは、耐熱性、耐摩耗性に優れており、高温下にさらされる溶融紡糸装置の口金の素材として適している。
【００３３】
また、口金の細孔配列は、細孔が規則的に配列した規則配列であることが好ましい。細孔が規則配列したポーラスアルミナは、適切な陽極酸化条件で作製することが知られているが（例えば、前述の非特許文献２）、これらのポーラスアルミナは、良好な細孔直行性を有しており、溶融金属の吐出に適している。このような細孔が表面から底部まで規則配列し、直行したポーラスアルミナは、いわゆる２段階陽極酸化法を用いることで作製することができる。通常、陽極酸化において形成される多孔性酸化層は、陽極酸化初期に形成される部分において細孔規則性、直行性は低い。長時間陽極酸化を施した後、一旦酸化皮膜をクロム酸・リン酸混合溶液等のエッチング液により溶解・除去することで、地金アルミニウム表面には、表面に比較し高い規則性を有する細孔配列に対応した窪みが形成され、これを同一の条件で再陽極酸化することにより、最表面から高い規則性を有する陽極酸化ポーラスアルミナが得られる。このようにして得られた陽極酸化ポーラスアミナは、細孔配列の規則性が改善されるだけでなく、細孔の直行性も改善される。
【００３４】
本発明の細線の製造方法においては、前記口金とヒーターを備えた耐熱性、耐圧性にすぐれたチャンバーとの組み合わせからなる溶融紡糸装置を用いることが望ましい。例えば、上記加熱により溶融した金属もしくは半導体を収容するチャンバーを構成する素材として、ステンレス、窒化ケイ素、炭化ケイ素、ジルコニアやアルミナなどの耐熱性材料を用いることができる。
【００３５】
また、本発明の細線の製造方法においては、溶融状態となった前記金属もしくは半導体素材を、例えば、０．５気圧〜３００気圧の圧力にて口金の細孔から吐出することができる。
【００３６】
本発明は、上記のような方法により製造された金属もしくは半導体細線についても提供する。製造された金属もしくは半導体細線のアスペクト比（＝長さ÷直径）は、１以上であることが好ましく、より好ましくは１０以上、さらに好ましくは１００以上、よりさらに好ましくは１，０００以上であり、より一層好ましくは１０，０００以上であり、もっとも好ましくは、１００，０００以上である。
【発明の効果】
【００３７】
このように、本発明に係る金属もしくは半導体細線の製造方法によれば、任意の金属、あるいは半導体を加熱・溶融、加圧することで、口金細孔中に導入された金属もしくは半導体を細線形状に成形することが可能となり、溶融状態の金属もしくは半導体を口金が有する微細細孔から吐出することで、細孔の形状を反映した形状を有する金属もしくは半導体細線が得られる。加圧後には、細線はポーラスアルミナメンブレン等の細孔中から吐出されるので、例えばアルミナ膜を溶解もしくは剥離除去処理を行うことなく、目標とする金属もしくは半導体細線を得ることができる。とくに、アルミナメンブレンの溶解除去の必要がないことから、両性金属やアルカリ金属等の細線が簡便に形成可能となる。また、金属は溶融状態であることから、口金の細孔より高速に吐出することも可能である。したがって、煩雑な工程を経ることなく、効率よく所望の金属もしくは半導体で構成された細線を容易に高スループットで作製可能である。
【００３８】
本製造法により得られた細線は、微細な直径を有し、比表面積が大きいことから、二次電池、コンデンサ等の電極材料、触媒、防音材、センサ、電子・光学デバイス等への利用が期待される。
【図面の簡単な説明】
【００３９】
【図１】本発明の一実施態様に係る金属もしくは半導体細線形成の概略プロセス（Ａ）（Ｂ）を示す説明図である。
【図２】ヒーターを備えた耐熱性、耐圧性のチャンバーを有する溶融紡糸装置を用いた金属もしくは半導体細線形成の様子を示す模式図である。
【図３】ヒーターを備えた耐熱性、耐圧性のチャンバーを有する溶融紡糸装置を用いて作製したＳｎマイクロ細線のＳＥＭ観察像を示す図である。
【発明を実施するための最良の形態】
【００４０】
以下に、本発明の望ましい実施の形態について、図面を参照しながら詳細に説明する。
図１は、金属もしくは半導体細線形成の概略プロセス（Ａ）、（Ｂ）を示す説明図である。口金形成用の口金素材金属１としてのアルミニウム（Ａｌ）の表面を陽極酸化することにより、Ａｌ板表面に陽極酸化ポーラスアルミナが形成され、アルミニウム部分が除去されることにより、陽極酸化ポーラスアルミナメンブレンが得られる。そして、ポーラスアルミナメンブレンをマスクプロセスにより部分的に選択溶解除去することで、ミクロンからサブミクロンオーダーの微細開口を有する口金２としてのスルーホールポーラスメンブレンが得られる。このようにして得られたポーラスメンブレンを溶融紡糸法の口金材料として用いる。金属をメンブレンに接触させ（図１（Ａ））、前記金属の融点以上に加熱しながら溶融状態の金属を加圧してメンブレンに押し付けメンブレンの細孔に導入し、メンブレンの微細開口より吐出することで金属もしくは半導体細線３が得られる（図１（Ｂ））。Ｔは口金の厚さ、Ｄは口金の微細開口の直径、Ｐは口金の微細開口の配列間隔、Ｌは細線の長さ、ｄは細線の直径を、それぞれ示している。
【００４１】
図２は、細線形成に用いる溶融紡糸装置の模式図である。前記口金２と加熱装置としてのヒーター６を備えた耐熱性、耐圧性に優れたチャンバー４との組み合わせで構成されている。特に、チャンバー４を構成する素材は、溶融金属に対して溶解してはならないため、耐熱性に優れていることは重要である。例えば、ＳＵＳ３１６などの耐熱性ステンレス、窒化ケイ素、炭化ケイ素、ジルコニアやアルミナなど用いることができる。加熱装置としては、通常のヒーターによる加熱に加え、高周波加熱が有効に用いることができる。加圧流体７としての高圧ガスをチャンバー４内部に導入し、溶融状態の金属もしくは半導体１１を加圧することで金属もしくは半導体が口金２の微細開口より吐出される。吐出された金属もしくは半導体は空気中にて冷却されることで金属もしくは半導体の細線が得られるが、加熱条件や吐出条件などによっては水、油、液体窒素などの冷媒を用いて吐出された金属もしくは半導体を高速に冷却することで、金属もしくは半導体細線が得られる。形成される細線の直径は、基本的には、口金の細孔径に対応したものが得られるが、吐出条件によっては、細孔より小さな直径の細線が得られる。
【００４２】
図３は、図２の手法を用いて得られたＳｎマイクロ細線(符号３で示す)のＳＥＭ観察像である。
【実施例】
【００４３】
実施例１［溶融紡糸法によるＳｎ細線の形成］
純度９９．９９％のＡｌ板を、過塩素酸／エタノール浴を用い電解研磨を施した後、０．３Ｍシュウ酸溶液を電解液として、浴温１６℃、弱攪拌条件下、４０Ｖの定電圧条件下にて陽極酸化を１６時間行うことで、Ａｌ板表面に細孔配列を有するポーラスアルミナを形成した。次に、直径３５μｍの細孔が５００μｍ間隔で規則配列した構造を有するネオプレン薄膜層をポーラスアルミナメンブレン上に形成し、１０wt％リン酸水溶液、浴温３０℃に２時間３０分間浸漬することで、ネオプレン薄膜の開口部に対応した位置のポーラスアルミナを溶解除去した。陽極酸化されていないＡｌ部分をヨウドメタノールにより溶解除去することで、貫通孔の規則配列構造を有するポーラスアルミナメンブレンを得た。
【００４４】
本スルーホールメンブレンを口金として使用した。ヒーターによって加熱可能なチャンバーと高圧ガスによる加圧機構を備えた溶融紡糸装置を用いてＳｎ細線の作製を行った。装置の先端部分に細孔周期５００μｍ、細孔径３５μｍの前記口金を設置し、溶融紡糸装置の内部にＳｎを配置した。ヒーターを用いてチャンバー部分を３００℃に加熱しながら、チャンバー内部に窒素ガスを導入してチャンバー内部の圧力を３気圧まで昇圧させることで、アルミナメンブレンの細孔中にＳｎを導入し、メンブレンの微細開口から溶融状態のＳｎを空気中に吐出することで、直径２０μｍ〜３０μｍ、長さ３０ｃｍ〜１ｍのＳｎ細線を得た。
【００４５】
実施例２[Ｓｎ細線の形状制御]
実施例１と同様の方法で得られた細孔周期５００μｍ、細孔径２０μｍのポーラスアルミナからなる口金を装置の先端部分に設置し、その上にＳｎを配置して、３００℃に加熱しながら、窒素ガスを用いて約３気圧にて加圧することで、メンブレンのマイクロ細孔中にＳｎを導入し、アルミナメンブレンの微細開口から溶融状態のＳｎを空気中に押し出すことで、直径が１５μｍ〜２０μｍ、長さ３０ｃｍのＳｎ細線を作製した。
【００４６】
実施例３[異なる圧力でのＳｎ細線の形成]
実施例１と同様の方法で得られた細孔周期３０μｍ、細孔径５μｍのポーラスアルミナからなる口金を装置の先端部分に設置し、その上にＳｎを配置して、３００℃に加熱しながら、窒素ガスを用いて約１０気圧にて加圧することで、メンブレンのマイクロ細孔中にＳｎを導入し、アルミナメンブレンの微細開口から溶融状態のＳｎを空気中に押し出すことで、直径が０．８μｍ〜５μｍ、長さ５ｃｍのＳｎ細線を作製した。窒素ガスによる印加圧力を小さくし、約２気圧にて加圧することで、メンブレンのマイクロ細孔中にＳｎを導入し、アルミナメンブレンの微細開口から溶融状態のＳｎを空気中に押し出すことで、直径約１μｍ〜３０μｍのＳｎ微粒子を得た。
【００４７】
実施例４[Ａｌ細線の形成]
実施例１と同様の方法で得られた細孔周期５００μｍ、細孔径３５μｍのポーラスアルミナからなる口金を装置の先端部分に設置し、その上にＡｌを配置して、７００℃に加熱しながら、窒素ガスを用いて約７気圧にて加圧することで、メンブレンのマイクロ細孔中にＡｌを導入し、アルミナメンブレンの微細開口から溶融状態のＡｌを押し出すことで、直径３０μｍ〜３５μｍ、長さ１０ｃｍのＡｌ細線を得た。
【００４８】
実施例５[Bi-Pb-Sn-Cd合金細線の形成]
実施例１と同様の方法で得られた細孔周期５００μｍ、細孔径３５μｍのポーラスアルミナからなる口金を装置の先端部分に設置し、その上にBi-Pb-Sn-Cd合金を配置して、７０℃に加熱しながら、窒素ガスを用いて約３気圧にて加圧することで、メンブレンのマイクロ細孔中にBi-Pb-Sn-Cd合金を導入し、アルミナメンブレンの微細開口から溶融状態のBi-Pb-Sn-Cd合金を押し出すことで、直径約３０μｍ〜３５μｍ、長さ５ｃｍのBi-Pb-Sn-Cd合金細線を得た。
【産業上の利用可能性】
【００４９】
本発明に係る金属もしくは半導体細線の製造方法は、これまで作製の困難であった材料での細線の高スループット形成を可能にする。さらには、本発明に係る方法により製造される微細細線は、電池およびコンデンサの電極材料触媒、センサ、電子・光学デバイス等に応用可能な素材として、広範な用途への適用が期待される。
【符号の説明】
【００５０】
１  金属
２  微細開口を有する口金
３  細線
４  チャンバー
５  口金台座
６  ヒーター
７  加圧流体
１１  溶融状態の金属もしくは半導体
Ｔ  口金の厚さ
Ｄ  口金の微細開口の直径
Ｐ  口金の微細開口の配列間隔
Ｌ  細線の長さ
ｄ  細線の直径
【図１】
2014100722.tif 000003
【図２】
2014100722.tif 000004
【図３】
2014100722.tif 000005